【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
（ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含むアーク及び火炎防護布地に使用するための繊維のブレンドであって、前記パーセンテージは成分（ａ）、（ｂ）、（ｃ）、及び（ｄ）に基づき、前記ブレンドに存在する前記モダクリル繊維及び前記レーヨン繊維の量の違いが、１０重量パーセント以下である、繊維のブレンド。
【請求項２】
（ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含む糸条を含むアーク及び火炎防護に使用するのに適する布地であって、前記パーセンテージは成分（ａ）、（ｂ）、（ｃ）、及び（ｄ）に基づき、前記糸条に存在する前記モダクリル繊維及び前記レーヨン繊維の量の違いは、１０重量パーセント以下であり、且つ、
前記布地は、１３５〜４０７グラム毎平方メートル（４〜１２オンス毎平方ヤード）の範囲における坪量を有する、布地。
【請求項３】
（ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含む布地を含むアーク及び火炎防護に使用するのに適する衣類であって、前記パーセンテージは成分（ａ）、（ｂ）、（ｃ）、及び（ｄ）に基づき、前記布地に存在する前記モダクリル繊維及び前記レーヨン繊維の量の違いは、１０重量パーセント以下であり、且つ、
前記布地は、１５０〜２９０グラム毎平方メートル（４．５〜８．５オンス毎平方ヤード）の範囲における坪量を有する、衣類。
【手続補正２】
【補正対象書類名】明細書
【補正対象項目名】００７２
【補正方法】変更
【補正の内容】
【００７２】
表１
2015530485.tif 000001
*縦／横
次に、本発明の態様を示す。
1.  （ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含むアーク及び火炎防護布地に使用するための繊維のブレンドであって、前記パーセンテージは成分（ａ）、（ｂ）、（ｃ）、及び（ｄ）に基づき、前記ブレンドに存在する前記モダクリル繊維及び前記レーヨン繊維の量の違いが、１０重量パーセント以下である、繊維のブレンド。
2.  前記アラミド繊維が５９重量パーセント以下の量で存在する、上記１に記載のブレンド。
3.  前記アラミド繊維がメタ−アラミド繊維を含む、上記１に記載のブレンド。
4.  前記アラミド繊維が少なくとも２パーセントのパラ−アラミド繊維を含む、上記１に記載のブレンド。
5.  （ａ）の前記アラミド繊維が、２〜２０重量パーセントのパラ−アラミド繊維及び１０〜５７重量パーセントのメタ−アラミド繊維として分配され、前記メタ−アラミドは、ポリ（メタフェニレンイソフタルアミド）であり、且つ、前記パラ−アラミドは、ポリ（パラフェニレンテレフタルアミド）である、上記１に記載のブレンド。
6.  前記レーヨン繊維の量が前記モダクリル繊維の量を超える、上記１に記載のブレンド。
7.  糸条の形態における上記１に記載のブレンド。
8.  （ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含む糸条を含むアーク及び火炎防護に使用するのに適する布地であって、前記パーセンテージは成分（ａ）、（ｂ）、（ｃ）、及び（ｄ）に基づき、前記糸条に存在する前記モダクリル繊維及び前記レーヨン繊維の量の違いは、１０重量パーセント以下であり、且つ、
前記布地は、１３５〜４０７グラム毎平方メートル（４〜１２オンス毎平方ヤード）の範囲における坪量を有する、布地。
9.  アラミド繊維が５９重量パーセント以下の量で前記糸条に存在する、上記８に記載の布地。
10.  前記アラミド繊維がメタ−アラミド繊維を含む、上記９に記載の布地。
11.  前記アラミド繊維が少なくとも２パーセントのパラ−アラミド繊維を含む、上記８に記載の布地。
12.  （ａ）の前記アラミド繊維が２〜２０重量パーセントのパラ−アラミド繊維及び１０〜５７重量パーセントのメタ−アラミド繊維として分配され、前記メタ−アラミドは、ポリ（メタフェニレンイソフタルアミド）であり、且つ、前記パラ−アラミドは、ポリ（パラフェニレンテレフタルアミド）である、上記８に記載の布地。
13.  前記レーヨン繊維の量が前記モダクリル繊維の量を超える、上記８に記載のブレンド。
14.  ＡＳＴＭ  Ｄ−６４１３−０８による４インチ未満の炭化長を有する、上記８に記載の布地。
15.  ＡＳＴＭ  Ｆ−１９５９−０６による布地の１．２カロリー毎平方センチメートル毎オンス毎平方ヤードを超える耐アーク性を有する、上記８に記載の布地。
16.  （ａ）３０重量パーセントを超えるアラミド繊維と、
（ｂ）２０〜３５重量パーセントのモダクリル繊維と、
（ｃ）２１以下の限界酸素指数を有し、且つ、デニール当り３グラム以上の乾燥引張り強度を有するレーヨン繊維２０〜３５重量パーセントと、
（ｄ）０〜３重量パーセントの帯電防止繊維と、
を含む布地を含むアーク及び火炎防護に使用するのに適する衣類であって、前記パーセンテージは成分（ａ）、（ｂ）、（ｃ）、及び（ｄ）に基づき、前記布地に存在する前記モダクリル繊維及び前記レーヨン繊維の量の違いは、１０重量パーセント以下であり、且つ、
前記布地は、１５０〜２９０グラム毎平方メートル（４．５〜８．５オンス毎平方ヤード）の範囲における坪量を有する、衣類。
17.  前記アラミド繊維が５９重量パーセント以下の量で前記布地に存在する、上記１６に記載の衣類。
18.  前記アラミド繊維がメタ−アラミド繊維を含む、上記１６に記載の衣類。
19.  前記アラミド繊維が少なくとも２パーセントのパラ−アラミド繊維を含む、上記１６に記載の衣類。
20.  （ａ）の前記アラミド繊維が、２〜２０重量パーセントのパラ−アラミド繊維及び１０〜５７重量パーセントのメタ−アラミド繊維として分配され、前記メタ−アラミドは、ポリ（メタフェニレンイソフタルアミド）であり、且つ、前記パラ−アラミドは、ポリ（パラフェニレンテレフタルアミド）である、上記１６に記載の衣類。
21.  ＡＳＴＭ  Ｆ１９５９及びＮＦＰＡ  ７０Ｅによるカテゴリー２のアーク等級を維持しながら、ＡＳＴＭ  Ｆ１９３０による４秒の火災への曝露において体の火傷が６５％未満に等しい熱防護性を提供する、上記１６に記載の衣類。
22.  前記布地は、ＡＳＴＭ  Ｆ−１９５９−０６による布地の１．２カロリー毎平方センチメートル毎オンス毎平方ヤードを超える耐アーク性を有する、上記１６に記載の衣類。